Нетекстурированная кремнистая сталь и способ ее изготовления

1. Способ изготовления нетекстурированной кремнистой стали, содержащий следующие стадии, выполняемые последовательно: a) выплавка стали, b) горячая прокатка, c) нормализация, d) холодная прокатка и e) отжиг; в котором указанную стадию a) выплавки стали используют для получения литых слябов со следующими компонентами: С≤0,005 мас.%, 0,1≤Si≤2,5 мас.%, Al≤1,5 мас.%, 0,10≤Mn<2,0 мас.%, Р≤0,2 мас.%, S≤0,005 мас.%, N≤0,005 мас.%, Nb+V+Ti≤0,006 мас.%, и остальное - Fe и неизбежные примеси;
указанная стадия a) выплавки стали включает циркуляционно-вакуумное рафинирование с реализацией декарбонизации и раскисления в указанном циркуляционно-вакуумном рафинировании; исходное количество раскислителя Y удовлетворяет следующей формуле: Y=K∙m∙([O]-50),
-3
-3
в которой [O] представляет содержание свободного кислорода в единицах частей на млн. после завершения декарбонизации; К представляет коэффициент, обозначающий раскислительную способность раскислителя и принимающий значения в диапазоне от 0,35∙10 до 1,75∙10; m представляет массу расплавленной стали, содержащейся в сталеразливочном ковше в тоннах; и∙
1
на указанной стадии c) нормализации горячекатаную полосу из стали после горячей прокатки нагревают до температуры фазового превращения Ac или выше и 1100°C или ниже и выдерживают в течение периода времени t 10-90 с.
2. Способ изготовления нетекстурированной кремнистой стали по п. 1, в котором указанный литой сляб дополнительно содержит Sn и/или Sb, причем содержание Sn составляет 0,1 мас.% или меньше и содержание Sb составляет 0,1 мас.% или меньше.
3. Способ изготовления нетекстурированной кремнистой стали по п. 1 или 2, в котором указанным раскислителем в указанном циркуляционно-вакуумном рафинировании являются алюминий, кремнистое железо или кальций.
-3
4. Способ изготовления нетекстурированной кремнистой стали по п. 3, в котором K равен 0,88∙10 для случая, когда в указанном циркуляционно-вакуумном рафинировании раскислителем является алюминий.
-3
5. Способ изготовления нетекстурированной кремнистой стали по п. 3, в котором K равен 1,23∙10 для случая, когда в указанном циркуляционно-вакуумном рафинировании раскислителем является кремнистое железо.
-3
6. Способ изготовления нетекстурированной кремнистой стали по п. 3, в котором К равен 0,70∙10 для случая, когда в указанном циркуляционно-вакуумном рафинировании раскислителем является кальций.
7. Способ изготовления нетекстурированной кремнистой стали по п.1, в котором температура заключительной прокатки на указанной стадии b) горячей прокатки составляет 800-900°C.
8. Способ изготовления нетекстурированной кремнистой стали по п. 1, в котором на указанной стадии c) нормализации полосу из стали после выдержки охлаждают со скоростью охлаждения 15°C/с или ниже до температуры 650°C, а затем охлаждают в естественных условиях.
9. Способ изготовления нетекстурированной кремнистой стали по п. 1, в котором на указанной стадии d) холодной прокатки обжатие составляет 45% или выше.
10. Способ изготовления нетекстурированной кремнистой стали по п. 1, в котором на указанной стадии e) отжига холоднокатаную полосу из стали нагревают до температуры 700-1050°C и выдерживают в течение 1-120 с и затем охлаждают в естественных условиях.
11. Нетекстурированная кремнистая сталь, в которой литой сляб для изготовления нетекстурированной кремнистой стали содержит 0,1-2,5 масс. % Si, и указанная нетекстурированная кремнистая сталь имеет магнитную проницаемость, удовлетворяющую следующим формулам:
10
15
15/50
где µ и µ выражают магнитную проницаемость в единицах Гс/Э под действием магнитной индукции 1,0 Т и магнитной индукции 1,5 Т соответственно; P выражает потери в железе в единицах Вт/кг под действием магнитной индукции 1,5 Т при 50 Гц.
12. Нетекстурированная кремнистая сталь по п. 11, в которой указанный литой сляб дополнительно содержит следующие компоненты: Al≤1,5 мас.%, 0,10≤Mn≤2,0 мас.%, C≤0,005 мас.%, P≤0,2 мас.%, S≤0,005 мас.%, N≤0,005 мас.%, Nb+V+Ti≤0,006 мас.%, и остальное - Fe и неизбежные примеси.
13. Нетекстурированная кремнистая сталь по п. 11 или 12, в которой указанная нетекстурированная кремнистая сталь имеет размер зерен 15-300 мкм.
N
N
14. Нетекстурированная кремнистая сталь по п. 11, в которой общая концентрация нитридов в поверхностном слое на глубине 0-20 мкм указанной нетекстурированной кремнистой стали составляет 250 частей на млн или меньше, и общая концентрация нитридов не превышает 5,85C, где C выражает концентрацию элементарного азота в единицах частей на млн.
15. Нетекстурированная кремнистая сталь по п. 11, в которой указанная нетекстурированная кремнистая сталь имеет содержание S 15 частей на млн или меньше.
10/50
15/50
10/50
16. Нетекстурированная кремнистая сталь по п.11, в которой потери в железе P и P указанной нетекстурированной кремнистой стали толщиной 0,5 мм составляют соответственно 3,0 Вт/кг или меньше и 5,5 Вт/кг или меньше, где P выражает потери в железе при 50 Гц и под действием магнитной индукции 1,0 Т.
S
17. Нетекстурированная кремнистая сталь по п. 11, где указанная нетекстурированная кремнистая сталь имеет предел текучести σ не менее 220 МПа.